(57)【要約】【課題】ワイヤグリッド偏光子を用いる偏光板一体型表示装置において、ワイヤグリッド偏光子の良好な偏光特性、すなわち高いＴＭ光透過率と消光比を得ることを可能とし、製造プロセス適性の良いカラーフィルタ基板、及びその製造方法、並びに表示装置を提供する。【解決手段】透明性基板とカラーフィルタを備えるカラーフィルタ基板であって、前記透明性基板の前記カラーフィルタ面側にワイヤグリッド偏光子を備え、前記ワイヤグリッド偏光子と前記カラーフィルタがオーバーコート層を介して積層されており、前記オーバーコート層の、可視光波長域における屈折率は１．４以下であるカラーフィルタ基板とする。【選択図】図１
2019028463.tif 000002
【特許請求の範囲】
【請求項１】
透明性基板とカラーフィルタを備えるカラーフィルタ基板であって、
前記透明性基板の前記カラーフィルタ面側にワイヤグリッド偏光子を備え、
前記ワイヤグリッド偏光子と前記カラーフィルタがオーバーコート層を介して積層されて
いることを特徴とするカラーフィルタ基板。
【請求項２】
前記ワイヤグリッド偏光子は、視認面の左右方向に延在するグリッドパターンが形成されていることを特徴とする請求項１に記載のカラーフィルタ基板。
【請求項３】
前記透明性基板の視認面側に金属配線を備えることを特徴とする請求項１または２に記載のカラーフィルタ基板。
【請求項４】
前記オーバーコート層の、可視光波長域における屈折率は１．４以下であることを特徴
とする請求項１乃至３のいずれか一項に記載のカラーフィルタ基板。
【請求項５】
前記ワイヤグリッド偏光子のグリッド部は、入射光に近い方の層から順に低反射層と、
前記低反射層に接した金属膜の２層構成からなり、
前記低反射層はカーボンの含有量が４〜５０質量％の範囲内にある黒色層であることを特
徴とする請求項１乃至４のいずれか一項に記載のカラーフィルタ基板。
ここで、入射光とは、バックライト光、液晶層からカラーフィルタを通過した光、外光の
少なくとも一つである。
【請求項６】
前記ワイヤグリッド偏光子のグリッド部は、入射光に近い方の層から順に低反射層と、
前記低反射層に接した金属膜の２層構成からなり、
前記低反射層の可視光波長域における屈折率は４．７〜６．３の範囲にあり、かつ消衰係
数は０．３〜１．７の範囲にあることを特徴とする請求項１乃至４のいずれか一項に記載のカラーフィルタ基板。
ここで、入射光とは、バックライト光、液晶層からカラーフィルタを通過した光、外光の
少なくとも一つである。
【請求項７】
前記ワイヤグリッド偏光子のグリッド部は、入射光に近い方の層から順に低反射層と、
前記低反射層に接した中間層と前記中間層に接した金属膜の３層構成からなり、
前記中間層は誘電体膜であり、
前記低反射層の可視光波長域における屈折率は３．０〜５．３の範囲にあり、かつ消衰係
数は０．６〜３．０の範囲にあることを特徴とする請求項１乃至４のいずれか一項に記載のカラーフィルタ基板。
ここで、入射光とは、バックライト光、液晶層からカラーフィルタを通過した光、外光の
少なくとも一つである。
【請求項８】
請求項１乃至７のいずれか一項に記載のカラーフィルタ基板と、液晶層と、ＴＦＴアレイ基板を備えることを特徴とする表示装置。
【請求項９】
前記ＴＦＴアレイ基板は、第２透明性基板とＴＦＴアレイ部を備え、
かつ前記第２透明性基板の前記ＴＦＴアレイ部面側に第２ワイヤグリッド偏光子を備え、
前記第２ワイヤグリッド偏光子と前記ＴＦＴアレイ部が第２オーバーコート層を介して積
層されていることを特徴とする請求項８に記載の表示装置。
【請求項１０】
前記透明性基板の視認面側に金属配線を備えるとともに、
前記透明性基板の前記カラーフィルタ面側、若しくは前記第２オーバーコート層の前記Ｔ
ＦＴアレイ部面側に第２金属配線を備え、
前記金属配線と前記第２金属配線は、タッチセンシング用配線であることを特徴とする請
求項８または９に記載の表示装置。
【請求項１１】
前記第２オーバーコート層の、可視光波長域における屈折率は１．４以下であることを
特徴とする請求項９または１０に記載の表示装置。
【請求項１２】
以下の工程を含むことを特徴とするカラーフィルタ基板の製造方法。
１）透明性基板上にワイヤグリッド偏光子に加工される金属膜を成膜する工程。
２）前記金属膜上に樹脂層を形成する工程。
３）インプリント法により前記樹脂層に前記ワイヤグリッド偏光子の原パターンを形成す
る工程。
４）エッチングにより前記原パターンを前記金属膜に転写し、ワイヤグリッド偏光子パターンを形成する工程。
５）前記原パターンの樹脂層を剥離する工程。
６）前記ワイヤグリッド偏光子パターン上にオーバーコート層を形成する工程。
７）前記オーバーコート層上にカラーフィルタ及びブラックマトリクスを形成する工程。
８）前記カラーフィルタ及びブラックマトリクス上に平坦化層を形成する工程。
【発明の詳細な説明】
【技術分野】
【０００１】
本発明は、カラーフィルタ基板、及びその製造方法、並びに前記カラーフィルタ基板を備えた表示装置に関する。本発明に関わるカラーフィルタ基板は、例えば静電容量方式タッチセンシング機能を液晶セル内に内蔵するインセル方式と呼ばれる表示装置に用いる。
【背景技術】
【０００２】
カラー液晶表示装置は、液晶カラーテレビや液晶表示装置一体型のノートパソコン用として大きな市場を形成するに至っている。通常、液晶表示装置をフルカラーの表示装置とするには、液晶層に対向して赤緑青（ＲＧＢ）各色のカラーフィルタ層を配置する方法が採られる。
【０００３】
ところで近年、スマートフォンやタブレットなどの携帯機器で、表示装置の視認面側にタッチパネル機能を付加した構成が一般的になりつつある。タッチパネルは、指などのポインターの接触による入力手段として用いられる。タッチパネルのポインターの検出は、そのタッチ部分での静電容量変化により行われる方式が主流となっている。
【０００４】
しかしながら、タッチパネルは表示装置の追加的な部材となり、厚みや重量増加の観点から不利となる。それ故、タッチパネルが、スマートフォンやタブレットなどの携帯機器に搭載される結果、機器の厚み増加を回避することが課題となった。
【０００５】
図１３に、スマートフォンやタブレットなどの携帯機器に用いられるタッチパネル付き液晶表示装置の構成の概念図を示す（ここでは接着層を省略している）。これらの表示装置は、前記のように、薄型化、軽量化することが求められており、各部材の一体化が進められている。例えば、タッチセンシング機能を液晶セル内に持たせるインセル方式は近年積極的に採用されている。
【０００６】
図１４に、タッチセンシング機能を液晶セル内に内蔵するインセル方式の液晶表示装置５００の例を示す。ここでは図１３における表面ガラスパネルとバックライトユニットの図示を省略している。
【０００７】
液晶表示装置５００は、タッチセンシングのための第１金属配線７及び第２金属配線８を形成したタッチパネル付きカラーフィルタ基板５０と、透明性基板２１の片面にＴＦＴアレイと画素電極を少なくとも含むＴＦＴアレイ部２４を具備したＴＦＴアレイ基板７０とが、液晶組成物を封入した液晶層１５を介して貼り合わせられている。さらに偏光板２６、２８がタッチパネル付きカラーフィルタ基板５０の視認面側、及びＴＦＴアレイ基板７０のバックライト側にそれぞれ接着層２５、２７を介して貼り合わせられている。尚、図１４では、金属配線８をブラックマトリクス５と同じ位置にする例を示しているが、ずらして形成する例もある。
【０００８】
さらなる薄型化、軽量化のために、カラーフィルタ基板及び／又はＴＦＴアレイ基板と偏光板を一体化する表示装置の提案がなされている（例えば特許文献１、２）。従来は、図１４のような液晶表示装置では、偏光板としてポリビニルアルコール（ＰＶＡ）系フィルムのような親水性高分子フィルムにヨウ素または二色性染料を吸着させて延伸した偏光子が用いられていたが、前記の偏光板を一体化する表示装置では、ワイヤグリッド偏光子が用いられる。
【０００９】
ワイヤグリッド（ＷＧ）偏光子は、透明性基板上に金属膜のグリッド（格子）状パターンを形成した構造からなり、グリッド周期を波長よりも十分小さくすることで、電場の振動方向がグリッドの長手方向に垂直なＴＭ波成分（ＴＭ偏光）を透過し、平行なＴＥ波成分（ＴＥ偏光）を反射する偏光子となる（例えば非特許文献１参照）。従って、
消光比＝ＴＭ光透過率／ＴＥ光透過率
が大きいことがワイヤグリッド偏光子の第一に重要な特性である。
【００１０】
しかしながら、特許文献１、２をはじめ、従来のワイヤグリッド偏光子を用いる偏光板一体型表示装置の提案は、表示装置に必要なワイヤグリッド偏光子の良好な偏光特性、すなわち高いＴＭ光透過率と消光比、及び製造プロセス適性という観点から、カラーフィルタ基板及び表示装置の構造が好適化されているとはいえないものであった。
【先行技術文献】
【特許文献】
【００１１】
【特許文献１】特開２００７−１０２１７４号公報
【特許文献２】特開２００９−４２３１９号公報
【非特許文献】
【００１２】
【非特許文献１】菊田久雄他、ナノオプティクス・ナノフォトニクスのすべて、フロンティア出版、２００６
【発明の概要】
【発明が解決しようとする課題】
【００１３】
本発明は、上記の課題を解決するためになされたもので、その目的とするところは、ワイヤグリッド偏光子を用いる偏光板一体型表示装置において、ワイヤグリッド偏光子の良好な偏光特性、すなわち高いＴＭ光透過率と消光比を得ることを可能とし、製造プロセス適性の良いカラーフィルタ基板、及びその製造方法、並びに該カラーフィルタ基板を備えた表示装置を提供することにある。
【課題を解決するための手段】
【００１４】
本発明は、透明性基板とカラーフィルタを備えるカラーフィルタ基板であって、前記透明性基板の前記カラーフィルタ面側にワイヤグリッド偏光子を備え、前記ワイヤグリッド偏光子と前記カラーフィルタがオーバーコート層を介して積層されていることを特徴とするカラーフィルタ基板としたものである。
上記ワイヤグリッド偏光子は、視認面の左右方向に延在するグリッドパターンが形成されていることが好ましい。
また、上記透明性基板の視認面側に金属配線を備えることが好ましい。
また、上記オーバーコート層の、可視光波長域における屈折率は１．４以下であることが好ましい。
また、本発明のカラーフィルタ基板は、上記ワイヤグリッド偏光子のグリッド部は、入射光に近い方の層から順に低反射層と、上記低反射層に接した金属膜の２層構成からなり、上記低反射層はカーボンの含有量が４〜５０質量％の範囲内にある黒色層であることを特徴とすることが好ましい。ここで、入射光とは、バックライト光、液晶層からカラーフィルタを通過した光、外光の少なくとも一つであることが好ましい。
また、本発明のカラーフィルタ基板は、上記ワイヤグリッド偏光子のグリッド部は、入射光に近い方の層から順に低反射層と、上記低反射層に接した金属膜の２層構成からなり、上記低反射層の可視光波長域における屈折率は４．７〜６．３の範囲にあり、かつ消衰係数は０．３〜１．７の範囲にあることを特徴とすることが好ましい。ここで、入射光とは、バックライト光、液晶層からカラーフィルタを通過した光、外光の少なくとも一つであることが好ましい。
また、本発明のカラーフィルタ基板は、上記ワイヤグリッド偏光子のグリッド部は、入射光に近い方の層から順に低反射層と、上記低反射層に接した中間層と上記中間層に接した金属膜の３層構成からなり、上記中間層は誘電体膜であり、上記低反射層の可視光波長域における屈折率は３．０〜５．３の範囲にあり、かつ消衰係数は０．６〜３．０の範囲にあることが好ましい。ここで、入射光とは、バックライト光、液晶層からカラーフィルタを通過した光、外光の少なくとも一つであることが好ましい。
【００１５】
本発明はまた、本発明のカラーフィルタ基板と、液晶層と、ＴＦＴ基板を備えることを特徴とする表示装置でもある。
また、上記ＴＦＴアレイ基板は、第２透明性基板とＴＦＴアレイ部を備え、かつ上記第２透明性基板の上記ＴＦＴアレイ部面側に第２ワイヤグリッド偏光子を備え、上記第２ワイヤグリッド偏光子と上記ＴＦＴアレイ部が第２オーバーコート層を介して積層されていることが好ましい。
また、上記透明性基板の視認面側に金属配線を備えるとともに、上記透明性基板の上記カラーフィルタ面側、若しくは前記第２オーバーコート層の上記ＴＦＴアレイ部面側に第２金属配線を備え、上記金属配線と上記第２金属配線は、タッチセンシング用配線であることが好ましい。
また、上記第２オーバーコート層の、可視光波長域における屈折率は１．４以下であることが好ましい。
【００１６】
本発明はまた、以下の工程を含むことを特徴とするカラーフィルタ基板の製造方法でもある。１）透明性基板上にワイヤグリッド偏光子に加工される金属膜を成膜する工程。２）前記金属膜上に樹脂層を形成する工程。３）インプリント法により前記樹脂層に前記ワイヤグリッド偏光子の原パターンを形成する工程。４）エッチングにより前記原パターンを前記金属膜に転写し、ワイヤグリッド偏光子パターンを形成する工程。５）前記原パターンの樹脂層を剥離する工程。６）前記ワイヤグリッド偏光子パターン上にオーバーコート層を形成する工程。７）前記オーバーコート層上にカラーフィルタ及びブラックマトリクスを形成する工程。８）前記カラーフィルタ及びブラックマトリクス上に平坦化層を形成する工程。
【発明の効果】
【００１７】
本発明によれば、ワイヤグリッド偏光子を用いる偏光板一体型表示装置において、バックライト光からの光に対する良好な偏光特性、すなわち高いＴＭ光透過率と消光比、及び外光に対する低反射性を備えることができるカラーフィルタ基板、及び該カラーフィルタ基板を備えた表示装置が、カラーフィルタ基板と偏光板の貼り合わせを必要とせずに得られる。従って、携帯機器用表示装置のさらなる薄型化、軽量化が可能となる。
【図面の簡単な説明】
【００１８】
【図１】本発明のカラーフィルタ基板と、それを備えた本発明の表示装置を同時に例示する模式断面図である。
【図２】本発明のタッチパネル付きカラーフィルタ基板と、それを備えた本発明の表示装置を同時に例示する模式断面図である。
【図３】本発明のカラーフィルタ基板に係る、ワイヤグリッド偏光子への、液晶層及びカラーフィルタを通過した入射光、透過光を説明するための模式断面図である。
【図４】本発明のカラーフィルタ基板に係る、図３のワイヤグリッド偏光子の分光透過率を計算した結果を例示する特性図である。
【図５】本発明の表示装置に係る、第２のワイヤグリッド偏光子へのバックライトによる入射光、透過光を説明するための模式断面図である。
【図６】本発明の表示装置に係る、図５の第２のワイヤグリッド偏光子の分光透過率を計算した結果を例示する特性図である。
【図７】本発明のカラーフィルタ基板に係る、２層のワイヤグリッド偏光子への外光による入射光、反射光を説明するための模式断面図である。
【図８】本発明のカラーフィルタ基板に係る、２層のワイヤグリッド偏光子の外光に対する反射率を、低反射層の屈折率及び消衰係数に対して計算した結果を例示する特性図である。
【図９】本発明のカラーフィルタ基板に係る、３層のワイヤグリッド偏光子への外光による入射光、反射光を説明するための模式断面図である。
【図１０】本発明のカラーフィルタ基板に係る、３層のワイヤグリッド偏光子の外光に対する反射率を、低反射層の屈折率及び消衰係数に対して計算した結果を例示する特性図である。
【図１１】本発明のカラーフィルタ基板に係る、（ａ）３層のワイヤグリッド偏光子の外光に対するＴＥ光分光反射率（実線）、Ａｌ金属膜のみのＴＥ光分光反射率（破線）、（ｂ）３層のワイヤグリッド偏光子のバックライト光からの光に対する分光透過率を計算した結果を例示する特性図である。
【図１２】本発明のカラーフィルタ基板の製造方法の主要な工程を示すフロー図である。
【図１３】従来のタッチパネル付き液晶表示装置の構成の概念図である。
【図１４】従来のインセル方式液晶表示装置を例示する模式断面図である。
【発明を実施するための形態】
【００１９】
以下、本発明の実施形態に係るカラーフィルタ基板、及びその製造方法、並びに表示装置について図面を用いて説明する。同一の構成要素については便宜上の理由がない限り同一の符号を付け、重複する説明は省略する。各図面において、見易さのため構成要素の厚さや比率は誇張されていることがあり、構成要素の数も減らして図示していることがある。
尚、本発明は有機ＥＬ表示装置のような他の表示装置にも応用可能であるが、表示装置としては液晶表示装置を例として説明する。
【００２０】
図１は、本発明のカラーフィルタ基板１０と、それを備えた本発明の表示装置１００を同時に例示する模式断面図である。本発明のカラーフィルタ基板１０は、透明性基板１とカラーフィルタ４（Ｒ、Ｇ、Ｂ）、ブラックマトリックス５、及び透明性基板１のカラーフィルタ４面側にワイヤグリッド偏光子２を備え、ワイヤグリッド偏光子２とカラーフィルタ４とはオーバーコート層３を介して積層されている。従って、カラーフィルタ基板１０内に偏光板の機能を有するワイヤグリッド偏光子２を備え、カラーフィルタ基板とワイヤグリッド偏光子２が一体化されている。
【００２１】
図２は本発明のタッチパネル付きカラーフィルタ基板２０、２０’と、それを備えた本発明の表示装置２００、２００’を同時に例示する模式断面図である。本発明のカラーフィルタ基板２０、２０’は、前記のカラーフィルタ基板１０の構造に加えて、透明性基板１の視認面側に金属配線７を備えている。金属配線７は、表示装置においてタッチセンシング機能を司る一方の配線となるものである。もう一方の金属配線８は、図２（ａ）ではブラックマトリクス５と同じ位置としているが、同じ高さで、平面視でブラックマトリクス５とずらして形成されていてもよい。また、図２（ｂ）では、金属配線８は第２オーバーコート層２３のＴＦＴアレイ部２４面側に液晶駆動用の配線（図示せず）と絶縁をとるように形成されている。
【００２２】
図１、図２に示すように、本発明の表示装置１００／２００／２００’はそれぞれ前記のカラーフィルタ基板１０／２０／２０’と、液晶層１５と、ＴＦＴアレイ基板３０／３０’を備え、ＴＦＴアレイ基板３０／３０’は、第２透明性基板２１とＴＦＴアレイ部２４を備え、かつ第２透明性基板２１のＴＦＴアレイ部２４面側に第２ワイヤグリッド偏光子２２を備え、第２ワイヤグリッド偏光子２２とＴＦＴアレイ部２４とが第２オーバーコート層２３を介して積層されている。ここで、ワイヤグリッド偏光子２と第２ワイヤグリッド偏光子２２のグリッド方向とは、互いにＸ、Ｙ方向に直交している。また、視認側に配置されるワイヤグリッド偏光子２は視認面の左右方向に延在するグリッドパターンが形成されていることが好ましい。水面等から反射される光は水平方向（左右方向）に振動する光（Ｓ偏光）が多い。そのため、一般的に使用されている偏光機能付きのサングラスを掛けた視認者が目視した場合、視認性を良好に保つためにはＳ偏光を透過しないように吸収軸が視認面の左右方向に設計することが好ましい。また、視認面の垂直方向（上下方向）に振動する光（Ｐ偏光）が透過することとなる。一方、ワイヤグリッド偏光子は原理的に入射光により自由電子が電界方向に移動することによって励起電界が発生することにより反射光が生じる。そのため、偏光機能付きのサングラスを掛けた視認者が目視した場合、視認面の上下方向に振動する光が透過するためには、グリッドパターンが視認面の左右方向に延在するように形成されていることが視認性を良好に保つためには好ましい。
【００２３】
本発明の表示装置１００／２００／２００’は、いずれも本発明のカラーフィルタ基板１０／２０／２０’とともに、ＴＦＴアレイ基板に第２ワイヤグリッド偏光子２２を備えているが、本発明の表示装置としては、本発明のカラーフィルタ基板１０／２０／２０’を備え、ＴＦＴアレイ基板側は従来のように、ＴＦＴアレイ基板のバックライト側にそれぞれ接着層を介して偏光板が貼り合わせられた構造であってもよい。以下では、本発明の表示装置としては、第２ワイヤグリッド偏光子２２を備える構造について説明する。
【００２４】
以下、本発明のカラーフィルタ基板及び表示装置の特徴として、ワイヤグリッド偏光子
２、２２、及びオーバーコート層３、２３は、どのような条件を備えることが好ましいか、について説明する。尚、オーバーコート層３、２３は平坦化機能を有するものであるが、カラーフィルタ４上の平坦化層６と区別するためにオーバーコート層と呼称する。また、通常のワイヤグリッド偏光子ではグリッド部間の開口部は空気となるが、本発明のカラーフィルタ基板及び表示装置では、それぞれオーバーコート層３及び２３となる。
【００２５】
まず、カラーフィルタ基板１０、２０（以下、図２（ｂ）の構造は図２（ａ）の構造で代表させて説明する）内のワイヤグリッド偏光子２と、ＴＦＴアレイ基板３０内のワイヤグリッド偏光子２２では、入射する光と、入射方向が異なる。すなわち、ワイヤグリッド偏光子２２では入射光は直接的なバックライト光であるが、ワイヤグリッド偏光子２ではバックライトを発した後液晶層１５を通過し、さらにカラーフィルタ４を通過した光である。また、入射方向は、ワイヤグリッド偏光子２２では第２透明性基板２１側からであるのに対し、ワイヤグリッド偏光子２ではグリッド部面側からとなる。
【００２６】
図３は、本発明のカラーフィルタ基板１０、２０に係る、ワイヤグリッド偏光子２への、液晶層１５及びカラーフィルタ４を通過した入射光、透過光を説明するための模式断面図である。ここで、Ｐ、Ｗ、Ｈはそれぞれグリッド部の周期、線幅、高さを表わしている。
（Ｐ−Ｗ）／Ｐは通常開口率と呼ばれる。尚、実際の表示装置では、ワイヤグリッド偏光子２へ入射する光は、既にワイヤグリッド偏光子２２を通過しているため、ほぼＴＭ偏光のみとなっているが、ここでは次の図４での消光比の説明のため無偏光とし、ＴＥ透過光も図示している。
【００２７】
図４は、本発明のカラーフィルタ基板１０、２０に係る、ワイヤグリッド偏光子２の分光透過率を、透明性基板１、及びオーバーコート層３の屈折率を変えて計算した結果を例示する特性図である。ここで計算条件としては、ワイヤグリッド偏光子を成す金属膜材料はワイヤグリッド偏光子でもっとも一般的なＡｌ（アルミニウム）とし、
周期Ｐ＝１５０ｎｍ、開口率（Ｐ−Ｗ）／Ｐ＝０．５、高さＨ＝２００ｎｍ
としている。
【００２８】
透明性基板１の屈折率としては光学ガラス基板を想定しているが、光学ガラスは屈折率１．４の低屈折率のものから屈折率２．０の高屈折率のものまで広い範囲で市販されているため、低屈折率の１．４と高屈折率の２．０の２種とした。
【００２９】
オーバーコート層３の屈折率は、高屈折率の１．６と低屈折率の１．３の２種とした。これは、高屈折率材料としては、アクリル樹脂、エポキシ樹脂、ポリエステル樹脂、アクリルエステル樹脂、フローレン系アクリル樹脂、ポリイミド樹脂、ポリカーボネート樹脂、ポリスチレン樹脂、あるいはこれらの共重合樹脂が挙げられ、ポリカーボネートの屈折率が１．５９であるためである。また、低屈折率樹脂としては、テトラフルオロエチレン、ヘキサフルオロプロピレン共重合体（屈折率ｎ＝１．３４）やフッ素系アクリル樹脂（屈折率ｎ＝１．３４〜１．４５）に代表されるフッ素樹脂、有機シリケート樹脂、あるいはオルガノポリシラン樹脂やポリシロキサン樹脂等、シリコン基を有する樹脂が挙げられるからである。
【００３０】
計算方法は、コンピュータを用いた電磁界解析法の一種である、厳密結合波解析（ＲＣＷＡ：Ｒｉｇｏｒｏｕｓ  Ｃｏｕｐｌｅｄ  Ｗａｖｅ  Ａｎａｌｙｓｉｓ）法を使用した（例えば文献：渋谷眞人、大木裕史著「回折と結像の光学（光学ライブラリー）」、初版、朝倉書店、２００５年、ｐ．２０７参照）。また、Ａｌの光学定数は文献値を使用し、波長毎の変化（分散）を考慮している。
【００３１】
図４の結果によれば、ＴＭ偏光の透過率は、オーバーコート層３の屈折率が１．６と大きいとき、特に短波長域（５５０ｎｍ以下）で低下することが分かる。一方で、透明性基板１の屈折率に対しては２．０であっても１．４であっても大差はない。以上より、オーバーコート層３の、可視光波長域における屈折率は小さい方が好ましく、特には１．４以下であることが好ましい。また、図４（ａ）、（ｂ）、（ｃ）のいずれにおいてもＴＥ偏光透過率（点線）は０に極めて近く、十分高い消光比が得られることが分かる。
【００３２】
図５は、本発明の表示装置１００、２００に係る、第２のワイヤグリッド偏光子２２へのバックライトによる入射光、透過光を説明するための模式断面図である。また、図６は、本発明の表示装置１００、２００に係る、ワイヤグリッド偏光子２２の分光透過率を、透明性基板２１、及びオーバーコート層２３の屈折率を変えて計算した結果を例示する特性図である。ここで、ワイヤグリッド偏光子を成す金属膜材料、周期Ｐ、開口率、高さ、及び透明性基板２１とオーバーコート層２３の屈折率の種類は、上記の図３、図４のワイヤグリッド偏光子２の計算の場合と同じ条件としている。
【００３３】
図６の計算では、図４の場合と異なり、透明性基板側からの光入射となるが、図６の結果によれば図４の結果と大差がなく、光の入射方向には依存しないことが分かる。従って、オーバーコート層２３の、可視光波長域における屈折率も小さい方が好ましく、特には１．４以下であることが好ましい。また、図６（ａ）、（ｂ）、（ｃ）のいずれにおいてもＴＥ偏光透過率（点線）は０に極めて近く、十分高い消光比が得られることが分かる。
【００３４】
視認者が表示装置を見た場合、外光が表示面で反射すると、あたかも鏡面のように観察され、コントラストが低下し、視認性の悪化が問題となる。ワイヤグリッド偏光子では、透過率が高いＴＭ偏光の反射率は低いものの、もともと反射率の高い金属膜が使用されることもあり、透過率が低いＴＥ偏光の反射率が高くなる。特に視認側のワイヤグリッド偏光子２は視認面の左右方向に延在するグリッドパターンが形成された場合、Ｓ偏光の反射を抑制することが視認性を良好に保つためには好ましい。そこで、本発明のカラーフィルタ基板１０、２０では、ワイヤグリッド偏光子２のグリッド部を多層膜化して低反射化することが望ましい。多層膜としては以下のように、透明性基板上に金属膜、中間層、低反射層を形成することができる。さらに他の機能層を、低反射化に影響しないように、追加して形成することもできる。
【００３５】
まず、ワイヤグリッド偏光子２のグリッド部を、入射光に近い方の層から順に低反射層２−ｃと、低反射層に接した金属膜２−ａの２層構成とする場合は、低反射層２−ｃとしてカーボンの含有量が４〜５０質量％の範囲内にある黒色層を使用することができる。尚、上記では外光の低反射化のみを考慮したが、同時にバックライトに起因する逆方向からの入射光の低反射化を考慮するときは、２層構成（または後述の３層構成）は４層構成（または６層構成）となるが、簡略化のため、本願では外光の低反射化に絞り、２層構成、４層構成について説明する。
【００３６】
黒色層は、黒色の色材を分散させた着色樹脂で構成される。黒色の色材は、カーボン、カーボンナノチューブあるいは、複数の有機顔料の混合物が適用できる。出発材料としての感光性の黒色塗布液中のカーボンの濃度を調整し、樹脂や硬化剤と顔料とを含めた全体の固形分に対して、４〜５０質量％の範囲内のカーボン濃度とする。５０質量％を超えたカーボン量としても良いが、全体の固形分に対して５０質量％を超えると塗膜適性が落ちる傾向にあり、実用に耐えない場合が多い。また、４質量％以下では、十分な黒色を得ることができず、金属膜の反射が大きくなり視認性を悪化させる。
【００３７】
黒色層のパターンは、例えば、アルカリ可溶なアクリル樹脂にカーボンを分散させた感光性の黒色塗布液を塗布し、乾燥させた後、例えばフォトリソグラフィの方法により形成することができる。
【００３８】
上記のように、観察したときの色調は、視覚上黒と視認しやすいことが好ましく、Ｌ＊ａ＊ｂ＊表色系で述べれば、ａ＊及びｂ＊の測定値は、ニュートラルとされる０の近傍であることが好ましい。具体的には、ワイヤグリッド偏光子２の反射光は、Ｌ＊ａ＊ｂ＊表色系において、Ｌ＊値が６〜１３、ａ＊値が−０．７〜１．５、ｂ＊値が−５．０〜１．２になるよう調整することが好ましい。更に好ましくはＬ＊値が６〜１２、ａ＊値が−０．６〜１．２、ｂ＊値が−４．８〜１．０である。
【００３９】
尚、Ｌ＊ａ＊ｂ＊表色系は、国際照明委員会（ＣＩＥ）において１９７６年に定められた表色の方法であり、本発明におけるＬ＊値、ａ＊値、ｂ＊値は、ＪＩＳ−Ｚ８７２９：１９９４に規定される方法によって測定して得られる値である。尚、ＪＩＳ−Ｚ８７２９の測定方法としては、反射による測定方法、透過による測定方法があるが、ここでは外光側から入射する標準光の反射光で測定した値となる。
【００４０】
Ｌ＊ａ＊ｂ＊表色系におけるＬ＊値、ａ＊値、ｂ＊値は、広く知られているように、Ｌ＊値が明度、ａ＊値とｂ＊値とが、色相と彩度を表している。具体的には、ａ＊値が正の符号であれば赤色の色相、負の符号であれば緑色の色相であることを示す。ｂ＊値が正であれば黄色の色相、負であれば青色の色相である。また、ａ＊値とｂ＊値とも、絶対値が大きいほどその色の彩度が大きく鮮やかな色であることを示し、絶対値が小さいほど彩度が小さいことを示す。本発明では、ａ＊値ははっきりした赤色からできるだけ小さい値へ、ｂ＊値はわずかな青色から極わずかな黄色に変更することで、ワイヤグリッド偏光子２の反射を抑えて目立たない構成とすることができ、実用上好適である。
【００４１】
ワイヤグリッド偏光子２において、金属膜と黒色層の接着性を向上するために、金属膜と黒色層の層間に、クロム、モリブデン、タングステン、チタン、ジルコニウム、ハフニウム、ニオブ、タンタル、ニッケル、銅、アルミニウム、シリコン、及びそれらの元素の化合物からなる群より選ばれた薄膜層を備えていてもよい。
【００４２】
図７は、本発明のカラーフィルタ基板１０、２０に係る、２層のワイヤグリッド偏光子への外光による入射光、ＴＥ反射光を説明するための模式断面図である。ワイヤグリッド偏光子２のグリッド部を２層構成とする場合、低反射層２−ｃとして好適な光学定数（屈折率、消衰係数）をもつ膜を用いる必要がある。
【００４３】
図８は、本発明のカラーフィルタ基板１０、２０に係る、２層のワイヤグリッド偏光子の外光によるＴＥ光反射率を、低反射層２−ｃ（図７参照）の屈折率を横軸、消衰係数を縦軸として計算した結果（反射率Ｒ＝２、５、１０％の等高線）を例示する特性図である。計算波長は可視光域の中心付近の５５０ｎｍとしている。ここで、金属膜２−ａはＡｌで厚さはＨ１＝２００ｎｍとしているが、通常のワイヤグリッド偏光子で使われる金属膜の膜厚範囲であれば計算結果に大差はない。低反射層の膜厚はＨ３＝１５ｎｍとしているが、１５ｎｍよりも厚いとＴＭ偏光の透過率が低下し、実用的ではなくなる。
【００４４】
図８の結果によれば、ほぼ屈折率＝５．５、消衰係数＝０．８付近の低反射層を使用することで、０％に近い低反射が得られるが、反射率等高線の大きさが小さいことから分かるように、屈折率、消衰係数の変化に対する反射率の上昇は早い。反射率１０％以下を得るためには、概ね屈折率は４．７〜６．３、消衰係数は０．３〜１．７の範囲にある膜を低反射層とすることが望ましい。屈折率の値が大きいこともあり、単体の膜でこのような膜が得られない場合は、２種類以上の金属元素の化合物若しくはそれらの酸窒化物として目標に近い膜を得るようにする。また、図示しないが、低反射層の膜厚が薄くなるほど、低反射層に必要な屈折率はさらに大きくなり、実用的ではなくなる。
【００４５】
図９は、本発明のカラーフィルタ基板１０、２０に係る、３層のワイヤグリッド偏光子への外光による入射光、反射光を説明するための模式断面図である。ワイヤグリッド偏光子２のグリッド部の多層膜化による低反射化は、低反射層２−ｃと金属膜２−ａの層間に中間層２−ｂを挿入し３層構成とすることで、以下に示すように、低反射層２−ｃの選択可能な範囲が広くなる。この場合の中間層３−ｂとしては、ＳｉＯ２やアルミナなどの透明性がある（光吸収性が小さい）誘電体膜が好ましい。
【００４６】
図１０は、本発明のカラーフィルタ基板１０、２０に係る、３層のワイヤグリッド偏光子の外光による反射率を、低反射層の屈折率及び消衰係数に対して計算した結果を例示する特性図である。計算条件としては、中間層としてＳｉＯ２を導入し、低反射層の膜厚を１０ｎｍ、１５ｎｍの２種としている以外は、図８の計算と同じである。
【００４７】
図８と図１０を比較すれば分かるように、まず、中間層を導入することで、低反射層の反射率等高線の大きさが大きくなり、屈折率、消衰係数の変化に対する反射率の上昇が緩やかになる。また、低反射層の膜厚が薄くなっても、低反射層に必要な屈折率は実用的な範囲に留まるので、より薄い低反射層まで使用できるようになり、ＴＭ偏光の透過率の低下を抑えることができる。
【００４８】
検討の結果、３層構成の場合の低反射層の好適な屈折率、消衰係数の範囲は図１０（ａ）、（ｂ）の２つの場合から見積もることができることが分かった。すなわち、反射率１０％以下を得るためには、概ね屈折率は３．０〜５．３、消衰係数は０．６〜３．０の範囲にある膜を低反射層とすることが好ましい。単体の膜でこのような膜が得られない場合は、２種類以上の金属元素の化合物若しくはそれらの酸窒化物として目標に近い膜を得るようにすればよいことは２層構成の場合と同じであるが、単体の膜としてはＧｅ（ゲルマニウム）に可能性がある。Ｇｅの波長５５０ｎｍにおける屈折率はほぼ５．１であり、消衰係数は２．２である。
【００４９】
図１１（ａ）は、図９の３層構成のワイヤグリッド偏光子において、中間層をＳｉＯ２、低反射層をＧｅとした場合の外光によるＴＥ光分光反射率（実線）、比較のためにＡｌ金属膜のみとした場合のＴＥ光分光反射率（破線）であり、図１１（ｂ）は、前記の３層構成の場合のバックライト光からの光に対する分光透過率を計算した結果を例示する特性図である。（従って光の入射方向は図１１（ａ）では透明性基板面側であり、図１１（ｂ）ではグリッド面側である。）ここで計算条件としては、
金属膜（Ａｌ）Ｈ１＝２００ｎｍ厚、中間層（ＳｉＯ２）Ｈ２＝３０ｎｍ厚、
低反射層（Ｇｅ）Ｈ３＝８ｎｍ厚
周期：Ｐ＝１５０ｎｍ、開口率：（Ｐ−Ｗ）／Ｐ＝０．６としている。
【００５０】
図１１（ａ）の結果のように、Ａｌ金属膜のみの場合は８０％以上の高いＴＥ光反射率であるのに対し、３層構成のワイヤグリッド偏光子の場合は可視光域でほぼ１５％以下に抑えられ、視認性が改善されることが分かる。また、図１１（ｂ）の結果のように、３層構成であってもＴＭ光透過率は８０％近くと高く、ＴＥ光透過率はほぼ０に極めて近いので、消光比も十分高い値が得られることが分かる。
【００５１】
図１２は、本発明のカラーフィルタ基板１０、２０（図１、図２参照）の製造方法に特徴的な主要な工程を示すフロー図である。図２（ａ）、（ｂ）の金属配線７は、単層ワイヤグリッド偏光子の場合は（Ｓ１）工程の前、多層ワイヤグリッド偏光子の場合は（Ｓ０）工程の前に形成しておくことが好ましい。また、図２（ａ）の第２金属配線８はブラックマトリクス５の形成時に形成することが好ましい。
【００５２】
金属膜（多層ワイヤグリッド偏光子の場合は、先行して中間層、及び無機膜であるときの低反射層）の形成は、蒸着法、スパッタリング法、イオンプレーティング法、熱ＣＶＤ法、プラズマＣＶＤ法、光ＣＶＤ法等いずれでも可能であるが、製造コストの観点からは蒸着法によることが好ましい。
【００５３】
本発明のカラーフィルタ基板の製造方法では、ワイヤグリッド偏光子の原パターンの形成にインプリント法（例えば文献：「光技術コンタクト」、２０１０年１１月号、日本オプトメカトロニクス協会、参照）を用いる。電子線リソグラフィ法、または二光束干渉法等によっても可能であるが、生産性の観点からはインプリント法によることが好ましい。
【００５４】
金属膜上に樹脂層を塗布形成（Ｓ２）した後、インプリント法により樹脂層にワイヤグリッド偏光子の原パターンを形成する（Ｓ３）。次に、エッチングにより原パターンを金属膜（多層ワイヤグリッド偏光子の場合は、さらに中間層、低反射層）に転写し、ワイヤグリッド偏光子パターンを形成する（Ｓ４）。金属膜のエッチングは微細加工性の観点からウェットエッチングよりもドライエッチングが好ましい。エッチング時に樹脂層パターンのエッチング耐性が不足する場合は、金属膜の上にＳｉＯ２等のハードマスクパターンを形成しておく。エッチングを用いない場合は、原パターンにリフトオフ法を適用してワイヤグリッド偏光子パターンを形成してもよい。
【００５５】
前記のいずれの工程を採用しても、本発明のカラーフィルタ基板の製造方法においては、従来のようにカラーフィルタ基板と偏光板の貼り合わせを必要とせず、成膜とパターニングを繰り返す工程のみであるので製造プロセス適性が良い製造方法となる。
【００５６】
透明性基板１、２１としては、ガラス基板、フィルム基板いずれであってもよい。ワイヤグリッド偏光子２、２２の金属膜としては、高いＴＭ光透過率を得るためには、屈折率が小さく、屈折率を消衰係数で除した値（屈折率／消衰係数）が小さい金属が有利であり、具体的にはＡｕ、Ａｇ、Ａｌが有利な材料である。
【産業上の利用可能性】
【００５７】
本発明の表示装置としては液晶表示装置について説明したが、有機ＥＬ表示装置においても外光が金属電極等に反射することで、鏡面のように観察され、コントラストが低下する問題がある。この改善策として、有機ＥＬ素子の視認側の基板に直線偏光板と１／４波長板とを設けて金属電極等からの反射光を遮断する方法が知られている。本願で使用するワイヤグリッド偏光子は、前記の直線偏光板として応用することが可能である。
【符号の説明】
【００５８】
１・・・・・・透明性基板
２・・・・・・ワイヤグリッド偏光子
２−ａ・・・・金属膜
２−ｂ・・・・中間層
２−ｃ・・・・低反射層
３・・・・・・オーバーコート層
４（Ｒ）・・・カラーフィルタ（赤）
４（Ｇ）・・・カラーフィルタ（緑）
４（Ｂ）・・・カラーフィルタ（青）
５・・・・・・ブラックマトリクス
６・・・・・・平坦化層
７・・・・・・金属配線
８・・・・・・第２金属配線
１３、１４・・配向膜
１５・・・・・液晶層
２１・・・・・第２透明性基板
２２・・・・・第２ワイヤグリッド偏光子
２３・・・・・第２オーバーコート層
２４・・・・・ＴＦＴアレイ部
２５、２７・・・接着層
２６、２８・・・偏光板
１０、２０、２０’・・・カラーフィルタ基板（本発明）
３０、３０’・・・本発明の表示装置のＴＦＴアレイ基板
５０・・・・・・カラーフィルタ基板（従来）
７０・・・・・・ＴＦＴアレイ基板（従来）
１００、２００、２００’・・・表示装置（本発明）
５００・・・・・・表示装置（従来）
【図１】
2019028463.tif 000003
【図２】
2019028463.tif 000004
【図３】
2019028463.tif 000005
【図４】
2019028463.tif 000006
【図５】
2019028463.tif 000007
【図６】
2019028463.tif 000008
【図７】
2019028463.tif 000009
【図８】
2019028463.tif 000010
【図９】
2019028463.tif 000011
【図１０】
2019028463.tif 000012
【図１１】
2019028463.tif 000013
【図１２】
2019028463.tif 000014
【図１３】
2019028463.tif 000015
【図１４】
2019028463.tif 000016